(57)【特許請求の範囲】
【請求項１】
少なくとも、フッ化ビニリデン、三フッ化エチレン、三フッ化塩化エチレン、四フッ化エチレン、六フッ化プロピレン、フロロアルキルビニルエーテル、及びエチレンから選ばれた少なくとも２種のモノマーからなる共重合体の少なくとも１種を含む弗素含有樹脂層（Ｉ）と、耐熱性、耐湿性、耐候性を有す基材（ＩＩ）を含んでなり、前記弗素含有樹脂層（Ｉ）が、前記基材（ＩＩ）の少なくとも片面に積層され、且つ弗素含有樹脂と、イソシアネート化合物及びカップリング剤から選ばれた少なくとも１種の化合物から形成される弗素含有樹脂接着中間層（Ｉａ）と、前記接着中間層上に形成された弗素含有樹脂最外層（Ｉｂ）からなることを特徴とする電気・電子絶縁シート。
【請求項２】
前記弗素含有樹脂が、四フッ化エチレン−六フッ化プロピレン−フッ化ビニリデンの三元共重合体である、請求項１に記載の電気・電子絶縁シート。
【請求項３】
前記耐熱性、耐湿性、耐候性を有す基材が、弗素繊維、アラミド繊維、ガラス繊維、ポリエステル繊維、ポリアリレート繊維及び炭素繊維から選ばれた少なくとも１種を含む繊維性基布からなる、請求項１に記載の電気・電子絶縁シート。
【請求項４】
前記繊維性基布に、予め撥水剤による撥水処理が施されている、請求項３に記載の電気・電子絶縁シート。
【請求項５】
前記耐熱性、耐湿性、耐候性を有す基材が、金属箔である、請求項１に記載の電気・電子絶縁シート。
【請求項６】
前記耐熱性、耐湿性、耐候性を有す基材が、弗素樹脂、ポリエステル樹脂、ポリイミド樹脂、ポリアリレート樹脂、ポリフェニレンエーテル樹脂、ポリフェニレンサルファイド樹脂及び環状ポリオレフィン樹脂から選ばれた少なくとも１種を含む合成樹脂フィルムからなる、請求項１に記載の電気・電子絶縁シート。
【請求項７】
前記耐熱性、耐湿性、耐候性を有す基材が、前記合成樹脂フィルムと金属箔との積層体である、請求項１、請求項５、又は、請求項６のいずれか１項に記載の電気・電子絶縁シート。
【請求項８】
前記耐熱性、耐湿性、耐候性を有す基材が、前記合成樹脂フィルムとその一面に積層された金属箔と、更にその金属箔面上に積層された繊維性基布からなる、請求項１、及び請求項３から６のいずれか１項に記載の電気・電子絶縁シート。
【請求項９】
前記耐熱性、耐湿性、耐候性を有す基材の弗素含有樹脂層が積層された面の別の一面に、更に、硬化剤を配合したエチレン−酢酸ビニル共重合体との接着性に優れた、易接着処理層（ＩＩＩ）が形成されてなる、請求項１から８のいずれか１項に記載の電気・電子絶縁シート。
【請求項１０】
前記易接着処理層（ＩＩＩ）が非塩素系変成ポリオレフィン重合組成物からなる請求項９に記載の電気・電子絶縁シート。
【請求項１１】
請求項１から１０のいずれか１項に記載の電気・電子絶縁シートを、太陽電池モジュールの保護シートに用いたことを特徴とする太陽電池。
【発明の詳細な説明】
【０００１】
【産業上の利用分野】
本発明は新しい時代の電気・電子機器絶縁システム及び電子デバイスに関するものである。新しい時代の機器絶縁の技術開発動向として、１）環境調和型（エコロジー）、２）省資源・省エネルギー、３）小型軽量化、４）高性能化、５）信頼性の向上、６）安全性の確保などが強く要望されている。
上記の技術動向に着目し、本発明は、耐候性、耐熱性、耐湿性、電気的特性、機械的特性に優れた太陽電池の構成材料である保護シートに使用される新規な電気・電子絶縁シートを提供するものである。
【０００２】
【従来の技術】
従来、太陽電池サブモジュールの保護フィルムによる保護（封止）は、太陽電池サブモジュールの裏面に封止樹脂、例えば硬化剤を配合したエチレン−酢酸ビニル共重合体等のシートを載置し、その上に更に保護フィルムを載置し、封止樹脂シートと保護フィルムとを太陽電池サブモジュールの裏面に対し加熱圧着することにより行われていた。加熱圧着は、気泡の混入を防止するため等の理由により、通常真空ラミネート法により行われている。この加熱圧着過程で、封止樹脂は軟化、溶融を経て硬化する。
【０００３】
太陽電池に用いられる保護フィルムには、電気絶縁性、機械的強度の長期の保持性が要求される。即ち、屋外で長期に使用されることから、直射日光下での耐候劣化、熱による特性低下がなく、且つ水分の浸透による変質、剥離等を起こさない材料が求められている。このような材料として、一般的にアルミ箔の両面にフッ化ビニル樹脂フィルムを接着剤により積層したタイプ、或いは同じくアルミ箔の両面にポリエステル樹脂フィルムを接着剤により積層したタイプ等が用いられている。
【０００４】
例えば、フッ化ビニル樹脂フィルムを用いた物は、フィルム自体の耐候性、耐熱性、耐湿性は優れているものの、積層の際に用いられる接着剤、一般的にはウレタン系樹脂接着剤、エポキシ系樹脂接着剤等が用いられるが、この接着剤が耐候性、耐熱性、耐湿性等の耐久性に劣っていた。長期の使用において、特にモジュール裏面側に配置された層の接着剤が、熱、湿気等により変質し、電気的特性、機械的特性の低下を招く結果となり、更にはフィルム層の剥離、破壊の原因となっていた。また、ポリエステル樹脂フィルムを用いた物では、やはりポリエステル樹脂自体の耐候耐久性に難点が有り、長期に亘る安定性と言う面で信頼性に劣るものであった。
【０００５】
【発明が解決しようとする課題】
本発明は、耐候性、耐熱性、耐湿性に優れ、電気的特性、機械的特性の保持性に優れた太陽電池の構成材料である保護フィルムに使用される新規な電気・電子絶縁シートを提供するものである。  特には、太陽電池モジュールを作製する際に、裏面最外層となる弗素系樹脂層面から進入する光、熱、水分による劣化を防止すると共に、電気的、機械的特性を有効に保持し、且つ弗素樹脂最外層と基材間の剥離、破壊の生じない電気・電子絶縁シート及びこのシートを用いた太陽電池モジュールを提供せんとするものである。
【０００６】
【課題を解決するための手段】
本発明に係る電気・電子絶縁シートは、少なくとも、フッ化ビニリデン、三フッ化エチレン、三フッ化塩化エチレン、四フッ化エチレン、六フッ化プロピレン、フロロアルキルビニルエーテル、及びエチレンから選ばれた少なくとも２種のモノマーからなる共重合体の少なくとも１種を含む弗素含有樹脂層（Ｉ）と、耐熱性、耐湿性、耐候性を有す基材（ＩＩ）を含んでなり、前記弗素含有樹脂層（Ｉ）が、前記基材（ＩＩ）の少なくとも片面に積層され、且つ弗素含有樹脂と、イソシアネート化合物及びカップリング剤から選ばれた少なくとも１種の化合物から形成される弗素含有樹脂接着中間層（Ｉａ）と、前記接着中間層上に形成された弗素含有樹脂最外層（Ｉｂ）からなることを特徴とする。
【０００８】
本発明の電気・電子絶縁シートにおいて、前記弗素含有樹脂が、四フッ化エチレン−六フッ化プロピレン−フッ化ビニリデンの三元共重合体であっても良い。
【０００９】
本発明の電気・電子絶縁シートにおいて、前記の基材（ＩＩ）が、弗素繊維、アラミド繊維、ガラス繊維、ポリエステル繊維、ポリアリレート繊維及び炭素繊維から選ばれた少なくとも１種を含む繊維性基布であっても良い。
【００１０】
本発明の電気・電子絶縁シートにおいて、前記繊維性基布に、予め撥水剤による撥水処理が施しても良い。
【００１１】
本発明の電気・電子絶縁シートにおいて、前記の基材（ＩＩ）が、金属箔であっても良い。
【００１２】
本発明の電気・電子絶縁シートにおいて、前記の基材（ＩＩ）が、弗素樹脂、ポリエステル樹脂、ポリイミド樹脂、ポリアリレート樹脂、ポリフェニレンエーテル樹脂、ポリフェニレンサルファイド樹脂及び環状ポリオレフィン系樹脂から選ばれた少なくとも１種を含む合成樹脂フィルムであっても良い。
【００１３】
本発明の電気・電子絶縁シートにおいて、前記の基材（ＩＩ）が、前記合成樹脂フィルムと金属箔との積層体であっても良い。
【００１４】
本発明の電気・電子絶縁シートにおいて、前記の基材（ＩＩ）が、前記合成樹脂フィルムとその一面に積層された金属箔と、更にその金属箔面上に積層された繊維性基布からなるものであっても良い。
【００１５】
前記の基材（ＩＩ）の弗素含有樹脂層が積層された面の別の一面に、更に、硬化剤を配合したエチレン−酢酸ビニル共重合体との接着性に優れた、易接着処理層（ＩＩＩ）が形成されても良い。
【００１６】
前記易接着処理層（ＩＩＩ）として、非塩素系変成ポリオレフィン重合組成物を用いることが好ましい。
【００１７】
本発明に係わる電気・電子絶縁シートを、太陽電池モジュールの保護フィルムとして用いることが好ましい。
【００１８】
【発明の実施の形態】
本発明の電気・電子絶縁シートの実施態様を図２から図５に、このシートを太陽電池モジュールの保護シートに用いた実施態様を図６に示す。図１は、基材（ＩＩ）の片面に弗素含有樹脂層（Ｉ）が形成接合された電気・電子絶縁シートの参考例である。
【００１９】
図２に示された電気・電子絶縁シートにおいて、合成樹脂フィルム（ＩＩａ）とその片面に積層された金属箔（ＩＩｂ）からなる基材（ＩＩ）の金属箔面に、弗素含有樹脂接着中間層（Ｉａ）と更にその上に積層された弗素含有樹脂最外層（Ｉｂ）からなる弗素含有樹脂層（Ｉ）が強固に形成接合されている。
【００２０】
図３に示された電気・電子絶縁シートにおいて、合成樹脂フィルム（ＩＩａ）とその片面に積層された金属箔（ＩＩｂ）からなる基材（ＩＩ）の金属箔面に、弗素含有樹脂接着中間層（Ｉａ）とその上面に積層された弗素含有樹脂最外層（Ｉｂ）からなる弗素含有樹脂層（Ｉ）が強固に形成接合され、更に弗素含有樹脂最外層の反対の面には、硬化剤を含むエチレン−酢酸ビニル共重合体樹脂と接着性の良い易接着処理層（ＩＩＩ）が形成されている。
【００２１】
図４に示された電気・電子絶縁シートにおいて、合成樹脂フィルム（ＩＩａ）とその片面に積層された金属箔（ＩＩｂ）と、更にその上に積層された、必要により撥水剤にて撥水処理が施された繊維性基布（ＩＩｃ）からなる基材（ＩＩ）の繊維性基布面に、弗素含有樹脂接着中間層（Ｉａ）とその上面に積層された弗素含有樹脂最外層（Ｉｂ）からなる弗素含有樹脂層（Ｉ）が強固に形成接合されている。
【００２２】
図５に示された電気・電子絶縁シートにおいて、合成樹脂フィルム（ＩＩａ）とその片面に積層された金属箔（ＩＩｂ）と、更にその上に積層された、必要により撥水剤にて撥水処理が施された繊維性基布（ＩＩｃ）からなる基材（ＩＩ）の繊維性基布面に、弗素含有樹脂接着中間層（Ｉａ）とその上面に積層された弗素含有樹脂最外層（Ｉｂ）からなる弗素含有樹脂層（Ｉ）が強固に形成接合され、更に弗素含有樹脂最外層の反対の面には、硬化剤を含むエチレン−酢酸ビニル共重合体樹脂と接着性の良い易接着処理層（ＩＩＩ）が形成されている。
【００２３】
図６において、本発明の電気・電子絶縁シートを太陽電池モジュールの保護シートとして用いた太陽電池を例示している。
【００２４】
本発明の電気・電子絶縁シートに用いられる弗素含有樹脂は、フッ化ビニリデン、三フッ化エチレン、三フッ化塩化エチレン、四フッ化エチレン、六フッ化プロピレン、フロロアルキルビニルエーテル及びエチレンからなる群から選ばれた２種以上のモノマーからなる共重合体の少なくとも１種以上を含む共重合体樹脂が好ましく使用できる。特には、水蒸気透過防止性、耐熱性、耐候性、加工性の点から、テトラフルオロエチレンとヘキサフルオロプロピレンとフッ化ビニリデンの三元共重合体樹脂を用いることが好ましい。
【００２５】
一般的に弗素樹脂と他の基材の積層においては、弗素樹脂面にコロナ放電処理或いはプラズマ放電処理を施し、更に特殊な接着剤を塗布して加熱圧着する方法が取られており、煩雑な処理が必要とされ、また充分な接着力を得ることが出来なかった。本発明のテトラフルオロエチレンとヘキサフルオロプロピレンとフッ化ビニリデンの三元共重合体樹脂を用いることにより、特に溶剤可溶性の三元共重合体樹脂を用いることにより、特に溶剤可溶性の三元共重合体樹脂を用いることで、弗素樹脂本来の特性、例えば電気絶縁性、耐候性、水蒸気透過防止性等の性能を維持しながら、他の基材との接着積層が可能となる。
【００２６】
本発明の弗素含有樹脂層（Ｉ）は、弗素含有樹脂とイソシアネート化合物及びカップリング剤から選ばれた少なくとも１種の架橋剤を含む弗素含有樹脂接着中間層（Ｉａ）と、弗素含有樹脂最外層（Ｉｂ）から形成するものである。弗素含有樹脂にイソシアネート化合物及びカップリング剤から選ばれた少なくとも１種の架橋剤を添加し接着中間層を形成させることにより、更に耐熱性、耐湿性に優れ、且つ弗素樹脂層と基材間の接着性及び接着耐久性に優れたシートが得られる。
【００２７】
本発明の接着中間層に用いられるイソシアネート化合物としては、脂肪族ジイソシアネート類、例えば、ヘキサメチレンジイソシアネート、及びリジンジイソシアネート（ＴＤＩ）など；脂環式ジイソシアネート類、例えば、イソホロンジイソシアネート、及び水素添加トリレンジイソシアネートなど；芳香族ジイソシアネート類、例えば、トリレンジイソシアネート、ジフェニルメタンジイソシアネート、及びキシレンジイソシアネートなど；イソシアヌレート類、例えば、トリス（ヘキサメチレンイソシアネート）イソシアヌレート、及びトリス（３−イソシアネートメチルベンジル）イソシアヌレートなど、から選ばれた少なくとも１種、または、これら化合物のイソシアネート基末端をフェノール類、オキシム類、アルコール類、ラクタム類などのブロック化剤でブロックしたブロックイソシアネート；および前記化合物のイソシアネート基の一部にエチレングリコールなど親水性単量体が付加された変性イソシアネートを用いることが出来る。
【００２８】
また、カップリング剤としては、シラン系カップリング剤、チタン系カップリング剤、ジルコニウム系カップリング剤、アルミニウム系カップリング剤、及びジルコアルミニウム系カップリング剤から選ばれた少なくとも１種を用いることが好ましい。シラン系カップリング剤としては、アミノシラン類、例えば、γ−アミノプロピルトリエトキシシラン、Ｎ−フェニル−γ−アミノプロピルトリエトキシシランなど、エポキシシラン類、例えば、γ−グリシドキシプロピルメチルジエトキシシラン、γ−グリシドキシプロピルトリメトキシシラン、及びβ−（３，４エポキシシクロヘキシル）エチルトリメトキシシランなど；ビニルシラン類、例えば、ビニルトリエトキシシラン、及びビニルトリス（β−メトキシエトキシ）シランなど、メルカプトシラン類；例えば、γ−メルカプトプロピルトリメトキシシランなど、が挙げられる。チタン系カップリング剤としては、アルコキシ類；例えば、テトライソプロポキシチタン、テトラ−ｎ−ブトキシチタン、及びテトラキス（２−エチルヘキソキシ）チタンなど；アシレート類、例えば、トリ−ｎ−ブトキシチタンステアレート、及びイソプロポキシチタントリステアレートなどが挙げられる。ジルコニウム系カップリング剤としては、例えば、テトラブチルジルコネート、テトラ（トリエタノールアミン）ジルコネート、及びテトライソプロピルジルコネートなどが挙げられる。またアルミニウム系カップリング剤としては、例えば、アセトアルコキシアルミニウムジイソプロピレートが挙げられる。さらに、ジルコアルミニウム系カップリング剤としては、テトラプロピルジルコアルミネートが挙げられる。これらカップリング剤の中で、特に耐湿性、接着性、耐候性の観点から、γ−グリシドキシプロピルメチルジエトキシシラン、γ−グリシドキシプロピルトリメトキシシランおよびβ−（３，４エポキシシクロヘキシル）エチルトリメトキシシランなどのエポキシシランを用いることが好ましい。
【００２９】
カップリング剤及びイソシアネートの添加量は、接着樹脂層の合計固形分重量に対し、０．５〜３０重量％であることが好ましい。その添加量が０．５％未満では基材との接着性及び耐水性が不十分になることがあり、また３０重量％を超えると、未反応成分が表面に滲出し弗素含有樹脂最外層との接着性が損なわれる可能性がある。
【００３０】
弗素樹脂最外層（Ｉｂ）は、テトラフルオロエチレンとヘキサフルオロプロピレンとフッ化ビニリデンの三元共重合体樹脂を溶剤に溶かして得られる溶液タイプを塗布する方法、或いはＴダイ法、インフレーション法、カレンダー法等で得られたフィルムを加熱圧着する方法等何れかの方法を取ることが出来る。また、必要に応じ、耐水性、耐候性を向上させる目的から、上記イソシアネート化合物及びカップリング剤を適宜添加してもよい。  また、何れの層においても、耐候性を向上させ、更に太陽電池の発電効率を上げる目的から、紫外線吸収剤、顔料等を適宜添加してもよい。
【００３１】
本発明の電気・電子絶縁シートに用いられる耐候性、耐湿性、耐熱性を有す基材としては、電気絶縁性、機械的強度に優れた材料を用いることが好ましく、繊維性基布、金属箔及び合成樹脂フィルムから選ばれた１種、或いはこれらの複合積層体、例えば合成樹脂フィルムの片面に金属箔を積層したもの、或いはこれらの複合積層体、例えば合成樹脂フィルムの片面に金属箔を積層したもの、或いは合成樹脂フィルムの片面に金属箔を積層し、更にその金属箔面の上に繊維性基布を積層したもの等、が用いられる。
【００３２】
基材及び基材の一層に繊維性基布を用いた場合、耐衝撃性が向上し、耐熱性が向上するという効果を有している。このような繊維性基布としては、耐熱性と機械的強度に優れた繊維が好ましく、用いられる繊維としては、ポリエステル繊維、弗素繊維、アラミド繊維、ポリアリレート繊維、ポリベンズイミダゾール繊維、ポリイミド繊維、ポリアミドイミド繊維、ポリフェニレンオキサイド繊維、ポリフェニレンサルファイド繊維及び炭素繊維等が挙げられる。特には、耐熱性、接着性、コストの面からポリエステル繊維基布が好ましい。
布帛中の繊維は、短繊維紡績糸、長繊維糸条、スプリットヤーン、テープヤーンなどのいずれの形状のものでもよいし、基布組織は織物、編物、不織布またはこれらの複合体のいずれであってもよい。
また更に、これら繊維性基布には、更に耐湿性を向上させる目的から、必要に応じ、予め撥水剤による撥水処理を施してもよい。撥水処理の方法としては、例えば弗素系撥水剤、シリコーン系撥水剤等を稀釈水で稀釈して得られたエマルジョンに、繊維性基布を浸漬、含浸させ、乾燥固定する方法が取られる。撥水剤の固形分濃度は０．５〜１０重量％が好ましく、更に好ましくは１〜５重量％である。撥水剤濃度が０．５％未満では、撥水性の効果に乏しく、１０％を越えると接着性を損なう恐れがある。
【００３３】
また更に、これら繊維性基布には、耐湿性を更に向上させ、弗素含有樹脂層との接着性を向上させる目的から、プライマー層を形成してもよい。このプライマー層は、必要に応じ予め撥水処理を施した繊維性基布の、少なくとも弗素含有樹脂層が積層される面に形成される。プライマー層を形成させる方法としては、例えばアクリル系樹脂、ウレタン系樹脂、ポリエステル系樹脂等を溶剤に溶解させた溶液として、或いはエマルジョンとして、ディッピング法及びコーティング法により繊維性基布面に付着させ、乾燥固定する方法が取られる。プライマー層の目付は１０〜１００ｇ／ｍ２が好ましい。目付が１０ｇ／ｍ２未満では耐湿性及び接着力を向上させる効果に乏しく、また目付が１００ｇ／ｍ２を越えると切り抜き、接着等の２次加工性が劣ってしまう。
【００３４】
基材として用いられる金属箔としては、アルミ箔、銅箔、亜鉛箔、ステンレス箔、鉄箔等一般的な箔を使用することができるが、コスト、水蒸気透過防止性、防食性を考慮するとアルミ箔が好ましい。箔の厚さは１０μｍから２００μｍが好ましく、１０μｍ以下では水蒸気透過の防止性に劣り、また２００μｍを越えると切り抜き、接着等の２次加工性が劣ってしまう。
【００３５】
基材として用いられる合成樹脂フィルムとしては、耐熱性、耐湿性、電気絶縁性、機械的強度に優れた合成樹脂フィルムが用いられる。このような合成樹脂フィルムとしては、ポリエステル系樹脂；例えば、ポリエチレンテレフタレート樹脂、ポリブチレンテレフタレート樹脂、ポリエチレンナフタレート樹脂等、弗素系樹脂；例えばポリテトラフルオロエチレン（ＰＴＦＥ）、フッ化ビニリデン樹脂（ＰＶＤＦ）、フッ化ビニル樹脂（ＰＶＦ）、エチレン−テトラフルオロエチレン共重合樹脂（ＥＴＦＥ）、エチレン−クロロトリフルオロエチレン共重合樹脂（ＥＣＴＦＥ）、テトラフルオロエチレン−パーフルオロアルキルビニルエーテル共重合樹脂（ＰＦＡ）等、ポリイミド樹脂、ポリアリレート樹脂、ポリフェニレンエーテル樹脂、ポリフェニレンサルファイド樹脂、及び環状ジエン化合物及びその誘導体とエチレン、プロピレン等のオレフィン系モノマーを共重合させて得られる環状オレフィン系樹脂等の合成樹脂フィルム、が好適に用いられる。特には、接着処理等の加工性、コストの面から、ＰＥＴフィルムが好ましい。
【００３６】
基材となる繊維性基布、金属箔、合成樹脂フィルムはそれぞれ単独で使用することができるが、更に耐熱性、耐湿性等耐久性を向上させる目的から、これらを複合して用いることも有効である。例えば、合成樹脂フィルムの片面に金属箔を積層したもの、或いは合成樹脂フィルムの片面に金属箔を積層し、更にその上に繊維性基布を積層したものは、上記性能を向上させると共に、耐衝撃性、耐熱強度保持性の面からも有効な手段となる。これらの積層複合は一般的な方法、例えばアクリル系接着剤、ウレタン系接着剤、エポキシ系接着剤、ポリエステル系接着剤等を塗布し、加熱圧着する方法で行うことが出来る。
【００３７】
また、繊維性基布を含むシートの製造では、合成樹脂フィルム、金属箔、繊維性基布を積層接着して作製した基材の繊維性基布面に、弗素含有樹脂層を形成させる方法、或いは繊維性基布の片面に予め弗素含有樹脂層を形成させ、その後合成樹脂フィルム、金属箔と積層接着させる方法の何れの方法を取っても良い。
【００３８】
太陽電池モジュールの構造において合成樹脂フィルム層（ＩＩａ）は硬化剤を含むエチレン−酢酸ビニル共重合体樹脂（封止樹脂）と強固に接着し一体化する必要がある。一般に接着は真空加熱加圧接着報で実施される。合成樹脂フィルム層とエチレン−酢酸ビニル共重合体樹脂は接着が困難である。本発明においては非塩素系変成ポリオレフィン重合組成物を合成樹脂フィルム面上に易接着処理することにより封止樹脂との接着を完成させた。
【００４０】
【実施例】
本発明を下記実施例により更に具体的に説明する。
【実施例２】
帝人デュポンフィルム株式会社製高耐候性ポリエステルフィルム（品番ＨＢ；厚さ５０μｍ）に日本製箔株式会社製アルミ箔（厚さ３０μｍ）を積層した複合品を基材（ＩＩ）として用いた。

弗素含有樹脂接着中間層（Ｉａ）組成
テトラフルオロエチレン−ヘキサフルオロプロピレン−フッ化ビニリデン三元共重合体樹脂                                                              １０重量％
カップリング剤（γ−グリシドキシプロピルトリエトキシシラン）    １０重量％
ＭＥＫ                                                          ８０重量％
先ず、基材のアルミ面に、ワイヤーバー（ＷＥＴ付着量４０ｇ／ｍ２）を用い上記組成物を、コーティングし、１００℃で３分間乾燥し、弗素含有樹脂接着中間層（Ｉａ）を形成させた。次にワイヤーバー（ＷＥＴ付着量１５０ｇ／ｍ２）を用い、テトラフルオロエチレン−ヘキサフルオロプロピレン−フッ化ビニリデン三元共重合体樹脂２０重量％をＭＥＫ８０重量％に溶解した溶液タイプ樹脂をコーティングし、弗素含有樹脂層（Ｉｂ）を形成した。このものを１００℃で１分間予備乾燥した後、更に１８０℃で２分間焼き付けを行い、本発明の電気・電子絶縁シートを得た。得られた電気・電子絶縁シートは耐熱性、耐湿性、耐候性に優れ、且つ電気絶縁性、接着耐久性の良好なものであった。
【００４１】
【実施例３】
実施例２と同様に本発明品の製作を行った。但し、架橋剤を、カップリング剤からイソシアネート系化合物（メラミンイソシアヌレート）に変更し、本発明の電気・電子絶縁シートを得た。得られた電気・電子絶縁シートは耐熱性、耐湿性、耐候性に優れ、且つ電気絶縁性、接着耐久性の良好なものであった。
【００４２】
【実施例４】
実施例２と同様に本発明品の製作を行った。但し、基材として、実施例１に記載のポリエステルフィルム（厚さ５０μｍ）にアルミ箔（厚さ３０μｍ）、更にアルミ箔面に平織りポリエステル繊維織物（繊度；５０デニール、密度：縦６０本×横６５本／インチ）を積層した複合品を用い、本発明の電気・電子絶縁シートを得た。ここで、ポリエステルフィルム、アルミ箔と平織りポリエステル繊維織物の接着は、ウレタン系接着剤（東洋モートン株式会社製ＴＭ−Ｋ５１）を用いて行った。得られた電気・電子絶縁シートは耐熱性、耐湿性、耐候性の優れ、且つ電気絶縁性、機械的強度、接着耐久性の良好なものであった。
【００４３】
【実施例５】
実施例４と同様に本発明品の製作を行った。但し、架橋剤を、カップリング剤からイソシアネート系化合物（メラミンイソシアヌレート）に変更し、本発明の電気・電子絶縁シートを得た。得られた電気・電子絶縁シートは耐熱性、耐湿性、耐候性に優れ、且つ電気絶縁性、機械的強度、接着耐久性の良好なものであった。
【００４４】
【実施例６】
基材として平織りポリエステル繊維織物を用い、この片面に実施例２と同様にして弗素含有樹脂接着中間層と弗素樹脂最外層を形成させた。更にこの積層品をポリエステルフィルム（厚さ５０μｍ）に積層されたアルミ箔からなる基材のアルミ面に、ウレタン系接着剤（東洋モートン株式会社製ＴＭ−Ｋ５１）を用いて接着結合させ、本発明の電気・電子絶縁シートを得た。得られた電気・電子絶縁シートは耐熱性、耐湿性、耐候性に優れ、且つ電気絶縁性、機械的強度、接着耐久性の良好なものであった。
【００４５】
【実施例７】
実施例４と同様に本発明品の製作を行った。但し、平織りポリエステル繊維織物に予め撥水処理を行った。撥水処理は、ダイキン工業株式会社製ユニダインＴＧ−５２１（弗素系撥水剤）の３％水溶液を用い、織物をディッピング、絞り、乾燥、硬化させる手法を用い、本発明の電気・電子絶縁シートを得た。得られた電気・電子絶縁シートは耐熱性、耐湿性、耐候性に優れ、且つ電気絶縁性、機械的強度、接着耐久性の良好なものであった。
【００４６】
【実施例８】
実施例７と同様に本発明品の製作を行った。但し、予め撥水処理が施された平織りポリエステル繊維織物の片面に、アクリル酸エステルを主成分とするアクリル系樹脂（セイコー化成株式会社製ラックスキン１０１）をコーティング法にて付着させ、乾燥、固化してプライマー層を形成させ、本発明の電気・電子絶縁シートを得た。乾燥、硬化して得られたプライマー層の目付は２０ｇ／ｍ２であった。得られた電気・電子絶縁シートは耐熱性、耐湿性、耐候性に優れ、且つ電気絶縁性、機械的強度、接着耐久性の良好なものであった。
【００４７】
【実施例９】
実施例２と同様に本発明品の製作を行った。但し、積層品のポリエステルフィルム（厚さ５０μｍ）面に、非塩素系変成ポリオレフィン重合組成物からなる易接着層を形成させ、本発明の電気・電子絶縁シートを得た。得られた電気・電子絶縁シートは耐熱性、耐湿性、耐候性に優れ、且つ電気絶縁性、接着耐久性が良好であり、更に硬化剤を含むエチレン−酢酸ビニル樹脂との接着性に優れたものであった。
【００４８】
【実施例１０】
実施例４と同様な方法で本発明品の製作を行った。但し、積層品のポリエステルフィルム（厚さ５０μｍ）の表面に実施例９に記載した、非塩素系変成ポリオレフィン重合組成物からなる易接着層を形成させ、本発明の電気・電子絶縁シートを得た。得られた電気・電子絶縁シートは耐熱性、耐湿性、耐候性に優れ、且つ電気絶縁性、機械的強度、接着耐久性が良好であり、更に硬化剤を含むエチレン−酢酸ビニル樹脂との接着性に優れたものであった。
【００４９】
【発明の効果】
本発明によれば、太陽電池の絶縁システムにおいて太陽電池サブモジュールの保護フィルム（バックシート）に、弗素含有樹脂接着中間層（Ｉａ）と、弗素含有樹脂最外層（Ｉｂ）からなる弗素含有樹脂層（Ｉ）と耐候性、耐熱性、機械的強度の優れた基材とで構成することを特徴とした電気・電子絶縁シートを使用することにより新しい時代の環境調和型、高性能、高信頼性太陽電池絶縁システムを提供することができる。更に、従来の絶縁システムと比較した場合、著しく作業時間を短縮し得る特徴がありコストパフォーマンスも優れている。
【００５０】
【図面の簡単な説明】
【図１】弗素含有樹脂層（Ｉ）が、基材（ＩＩ）の片面に積層された断面構造図である。
【図２】本発明品（保護フィルム）の断面構造図である。
【図３】本発明品（保護フィルム）の断面構造図である。
【図４】本発明品（保護フィルム）の断面構造図である。
【図５】本発明品（保護フィルム）の断面構造図である。
【図６】本発明の保護フィルムを用いた太陽電池モジュールの断面構造図である。
【符号の説明】
１ 太陽電池モジュール
２ 保護フィルム
３ 封止樹脂（ＥＶＡフィルム）
４ 裏面電極層
５ 光電変換ユニット
６ 全面透明電極層
７ 太陽電池セル
Ｉ 弗素樹脂含有樹脂層
Ｉａ 弗素樹脂含有樹脂接着中間層
Ｉｂ 弗素樹脂含有樹脂最外層
ＩＩ 基材
ＩＩａ 合成樹脂フィルム
ＩＩｂ 金属箔
ＩＩｃ 繊維性基材
ＩＩＩ 易接着処理層
【図１】
0004177590.tif 000002
【図２】
0004177590.tif 000003
【図３】
0004177590.tif 000004
【図４】
0004177590.tif 000005
【図５】
0004177590.tif 000006
【図６】
0004177590.tif 000007